(57)【特許請求の範囲】
【請求項１】
芯部と、当該芯部を被覆した被覆部とから構成された中心電極を備えたスパークプラグの製造方法であって、
前記芯部となる材料と前記被覆部となる材料とが互いに接合されて構成された素材に対して塑性加工を行い、被覆部が芯部を被覆してなる柱状の第１中間体を形成する第１工程と、
前記第１中間体に塑性加工を施して、先端部と、該先端部よりも後端側に設けられ当該先端部よりも径大に膨出した鍔部と、前記先端部と前記鍔部との間に設けられた柱状の中間部とを有した第２中間体を形成する第２工程と、
前記第２中間体の前記中間部の被覆部表面を切削または研磨して、前記中間部が小径化されてなる中胴部を有した前記中心電極を形成する第３工程と、
を備え、
前記第２中間体は、前記中間部の軸線方向中央および前記鍔部における前記被覆部の厚さが、０．３ｍｍ〜０．４ｍｍであり、
前記第３工程では、前記鍔部の被覆部の厚さに対する前記中胴部の被覆部の厚さの比が０．８以下となるように、前記第２中間体の前記中間部の被覆部表面を切削または研磨することを特徴とするスパークプラグの製造方法。
【請求項２】
前記中心電極の前記被覆部の硬度は、ビッカース硬さで２７０Ｈｖ以上であることを特徴とする請求項１に記載のスパークプラグの製造方法。
【請求項３】
前記第３工程では、前記鍔部の被覆部の厚さと前記中胴部の被覆部の厚さとの差が０．０５ｍｍ以上となるように、前記第２中間体の前記中間部の被覆部表面を切削または研磨することを特徴とする請求項１または２に記載のスパークプラグの製造方法。
【請求項４】
前記中間部は、前記第２中間体の全長の半分以上の長さを有することを特徴とする請求項１〜３のいずれか１項に記載のスパークプラグの製造方法。
【請求項５】
前記第３工程では、前記中間部に位置した芯部の全長に渡って前記中間部の前記被覆部表面を切削または研磨することを特徴とする請求項１〜４のいずれか１項に記載のスパークプラグの製造方法。
【請求項６】
先端部と、該先端部よりも後端側に設けられ当該先端部よりも径大に膨出した鍔部と、前記先端部と前記鍔部との間に設けられた柱状の中胴部とを有する中心電極と、
前記中心電極の外周を覆う絶縁体と、
前記絶縁体の外周を覆う筒状の主体金具と、
前記主体金具の先端面に接合され、自身の先端部が前記中心電極の先端部と対向するように配置された接地電極とを備えたスパークプラグであって、
前記中心電極は、芯部と、当該芯部を被覆した被覆部とから構成されており、
前記鍔部の被覆部の厚さに対する前記中胴部の被覆部の厚さの比は、０．８以下であることを特徴とするスパークプラグ。
【請求項７】
前記鍔部の被覆部の厚さに対する前記中胴部の被覆部の厚さの比は、０．５以上であることを特徴とする請求項６に記載のスパークプラグ。
【請求項８】
前記鍔部の被覆部の厚さと前記中胴部の被覆部の厚さとの差は、０．０５ｍｍ以上であることを特徴とする請求項６または７に記載のスパークプラグ。
【請求項９】
前記中胴部の被覆部の厚さは、０．２ｍｍ以上であることを特徴とする請求項６〜８のいずれか１項に記載のスパークプラグ。
【請求項１０】
前記鍔部の被覆部の厚さは、０．３ｍｍ〜０．４ｍｍであることを特徴とする請求項６〜９のいずれか１項に記載のスパークプラグ。
【請求項１１】
前記中心電極の先端と前記芯部の先端との距離は、２ｍｍ以下であることを特徴とする請求項６〜１０のいずれか１項に記載のスパークプラグ。
【発明の詳細な説明】
【技術分野】
【０００１】
本発明は、内燃機関の点火に使用されるスパークプラグの製造方法およびスパークプラグに関するものである。
【背景技術】
【０００２】
従来、内燃機関には点火のためのスパークプラグが用いられている。一般的なスパークプラグは、軸孔内の先端側に中心電極を保持し、後端側に接続端子を保持した絶縁碍子と、その絶縁碍子の胴部の周囲を取り囲んで保持する主体金具と、この主体金具の先端に一端が溶接され、他端が中心電極の先端に対向し火花放電ギャップを形成する接地電極とから構成されている。【０００３】
このようなスパークプラグに用いられる中心電極は耐熱性の高い金属（例えばニッケルなど）から形成されるが、更に耐熱性を向上させるため熱伝導性の高い金属（例えば銅など）を芯材としてクラッド状に構成し、熱引き性能を高めたものが使用されている。このような形態の中心電極は、例えばニッケル合金から形成したカップ内に銅合金を嵌め込んだ複合体を押出成形により柱状に伸長させ、更に塑性加工を施して所望の電極形状を得ることにより作製される（例えば、特許文献１参照。）。【０００４】
近年、自動車エンジンの高出力化や省燃費化に伴い、エンジン側の設計の自由度の確保の点からスパークプラグの小型化や小径化が求められている。そのため従来のスパークプラグの各部品の寸法をそのまま小型化したスパークプラグを作製した場合、主体金具と絶縁碍子との間のクリアランスが小さくなり、横飛火が生ずるおそれが生じた。主体金具はエンジンへの取り付けねじ径による制限や、接地電極の大きさによる制限を受けるため、その内径を大きくすることは難しい。また、絶縁碍子は、クリアランス確保のため肉厚を薄くすると、強度低下を招いたり絶縁が不十分となるおそれがある。そこで、絶縁碍子の外径を小さくして主体金具とのクリアランスを確保しつつ、中心電極の外径を細くすれば、絶縁碍子の肉厚は薄くならず、強度を維持できる。
【特許文献１】日本公開特許公報：８−２１３１５０号
【発明の開示】
【発明が解決しようとする課題】
【０００５】
しかしながら、中心電極では、芯材が小径となるため熱引き性能が悪くなり、耐熱性、ひいては耐久性が低下するおそれが生じた。この中心電極を小径化しつつ耐熱性を向上させるには、芯材の外径が細くならないようにして外皮部材の厚さのみを薄く構成するとよい。しかしながら、特許文献１のような塑性加工によって外皮部材の厚さのみを薄く形成することは難しかった。【０００６】
本発明は上記問題点を解決するためになされたものであり、スパークプラグの小型化を図る上で、中心電極の熱引き性能を維持しつつも中心電極の小径化を図ることができるスパークプラグの製造方法およびスパークプラグを提供することを目的とする。
【課題を解決するための手段】
【０００７】
上記目的を達成するために、請求項１に係る発明のスパークプラグの製造方法は、芯部と、当該芯部を被覆した被覆部とから構成された中心電極を備えたスパークプラグの製造方法であって、前記芯部となる材料と前記被覆部となる材料とが互いに接合されて構成された素材に対して塑性加工を行い、被覆部が芯部を被覆してなる柱状の第１中間体を形成する第１工程と、前記第１中間体に塑性加工を施して、先端部と、該先端部よりも後端側に設けられ当該先端部よりも径大に膨出した鍔部と、前記先端部と前記鍔部との間に設けられた柱状の中間部とを有した第２中間体を形成する第２工程と、前記第２中間体の前記中間部の被覆部表面を切削または研磨して、前記中間部が小径化されてなる中胴部を有した前記中心電極を形成する第３工程と、を備え、前記第２中間体は、前記中間部の軸線方向中央および前記鍔部における前記被覆部の厚さが、０．３ｍｍ〜０．４ｍｍであり、前記第３工程では、前記鍔部の被覆部の厚さに対する前記中胴部の被覆部の厚さの比が０．８以下となるように、前記第２中間体の前記中間部の被覆部表面を切削または研磨することを特徴とする。
【０００９】
また、請求項２に係る発明のスパークプラグの製造方法は、請求項１に記載の発明の構成に加え、前記中心電極の前記被覆部の硬度は、ビッカース硬さで２７０Ｈｖ以上であることを特徴とする。
【００１１】
また、請求項３に係る発明のスパークプラグの製造方法は、請求項１または２に記載の発明の構成に加え、前記第３工程では、前記鍔部の被覆部の厚さと前記中胴部の被覆部の厚さとの差が０．０５ｍｍ以上となるように、前記第２中間体の前記中間部の被覆部表面を切削または研磨することを特徴とする。
【００１２】
また、請求項４に係る発明のスパークプラグの製造方法は、請求項１〜３のいずれか１項に記載の発明の構成に加え、前記中間部は、前記第２中間体の全長の半分以上の長さを有することを特徴とする。
【００１３】
また、請求項５に係る発明のスパークプラグの製造方法は、請求項１〜４のいずれか１項に記載の発明の構成に加え、前記第３工程では、前記中間部に位置した芯部の全長に渡って前記中間部の前記被覆部表面を切削または研磨することを特徴とする。
【００１４】
また、上記目的を達成するために、請求項６に係る発明のスパークプラグは、先端部と、該先端部よりも後端側に設けられ当該先端部よりも径大に膨出した鍔部と、前記先端部と前記鍔部との間に設けられた柱状の中胴部とを有する中心電極と、前記中心電極の外周を覆う絶縁体と、前記絶縁体の外周を覆う筒状の主体金具と、前記主体金具の先端面に接合され、自身の先端部が前記中心電極の先端部と対向するように配置された接地電極とを備えたスパークプラグであって、前記中心電極は、芯部と、当該芯部を被覆した被覆部とから構成されており、前記鍔部の被覆部の厚さに対する前記中胴部の被覆部の厚さの比は、０．８以下であることを特徴とする。
【００１５】
また、請求項７に係る発明のスパークプラグは、請求項６に記載の発明の構成に加え、前記鍔部の被覆部の厚さに対する前記中胴部の被覆部の厚さの比は、０．５以上であることを特徴とする。
【００１６】
また、請求項８に係る発明のスパークプラグは、請求項６または７に記載の発明の構成に加え、前記鍔部の被覆部の厚さと前記中胴部の被覆部の厚さとの差は、０．０５ｍｍ以上であることを特徴とする。
【００１７】
また、請求項９に係る発明のスパークプラグは、請求項６〜８のいずれか１項に記載の発明の構成に加え、前記中胴部の被覆部の厚さは、０．２ｍｍ以上であることを特徴とする。
【００１８】
また、請求項１０に係る発明のスパークプラグは、請求項６〜９のいずれか１項に記載の発明の構成に加え、前記鍔部の被覆部の厚さは、０．３ｍｍ〜０．４ｍｍであることを特徴とする。
【００１９】
また、請求項１１に係る発明のスパークプラグは、請求項６〜１０のいずれか１項に記載の発明の構成に加え、前記中心電極の先端と前記芯部の先端との距離は、２ｍｍ以下であることを特徴とする。
【発明の効果】
【００２０】
請求項１に係る発明のスパークプラグの製造方法では、第１工程において、第１中間体を、芯部となる材料と被覆部となる材料とが互いに接合されて構成された素材に対して塑性加工を施すことにより作製している。この加工は通常、押出成形により行われるが、この工程により、第１中間体を、被覆部によって芯部を被覆した形態に仕上げることができる。この加工により芯部および被覆部は一様に伸長されるため、被覆部の厚さを、ほぼ均一な状態にすることができる。そして第２工程で鍔部と先端部と中間部とを有する第２中間体を作製する際には、上記のように被覆部が芯部を被覆してなる第１中間体に対し塑性加工を施して鍔部と先端部とを形成するので、中間部における被覆部の厚さを、ほぼ均一な状態のままで維持することができる。この状態で第３工程において、第２中間体の中間部の被覆部表面を切削または研磨すれば、被覆部によって被覆された芯部の外径を変えずに、中胴部の被覆部の厚さのみを薄くすることができる。つまり、作製される中心電極の小径化を、被覆部の厚さのみを薄くして実現することができる。このように、本発明では、第３工程にて中間部の小径化を行う際に相対的に芯部の割合が増すため、中心電極の熱引き性能を維持しつつ中心電極の外径を小さくできる。なお、先端部の外径は中間部の外径よりも小さくてもよいが、同一でもよい。【００２１】
第３工程にて被覆部の切削や研磨を行う際に、被覆部の厚さが薄くなるにつれて中間部の機械的強度が低下する。このため、第２中間体の中間部の被覆部の厚さが薄いと、第３工程において中間部が切削刃や砥石などから抗力を受け折損するおそれがある。そこで、第２中間体の中間部の軸線方向中央および鍔部における被覆部の厚さを０．３ｍｍ〜０．４ｍｍとする。こうすることによって、第３工程を行う前の第２中間体の中間部の機械的強度を十分に確保することができるため、第３工程において中間部が折損することを抑制することが可能となる。また、第３工程において、鍔部の被覆部の厚さに対する中胴部の被覆部の厚さの比が０．８以下となるように、第２中間体の中間部の被覆部表面を切削または研磨している。このため、このようにして製造されたスパークプラグは、中胴部における芯部の割合が相対的に大きいため、中心電極の中胴部の外径が小さくなっても、中心電極の熱引き性能を確保することができる。
【００２２】
また、第３工程において、被覆部の切削または研磨を行う際に、被覆部の厚さが薄くなるにつれて中間部の機械的強度が低下するため、切削刃や砥石などから抗力を受け折損するおそれがある。しかしながら、請求項２に係る発明のように被覆部の硬度をビッカース硬さで２７０Ｈｖ以上とすれば、被覆部の厚さが薄くなっても十分な機械的強度を維持することができ、折損を防止することができる。
【００２４】
また、請求項３に係るスパークプラグの製造方法では、第３工程おいて、鍔部の被覆部の厚さと中胴部の被覆部の厚さとの差が０．０５ｍｍ以上となるように、第２中間体の中間部の被覆部表面を切削または研磨している。このため、このようにして製造されたスパークプラグは、中心電極の熱引き性能を十分に発揮することができる。
【００２５】
中心電極の熱引き性能を更に向上させるためには、第３工程において被覆部が切削または研磨される中間部の第２中間体に対する割合を大きくすると良い。そこで、請求項４のように、中間部が第２中間体の全長の半分以上の長さを有するようにすれば、第３工程において第２中間体の全長における半分以上の被覆部が切削や研磨されることとなる。従って、このようにして製造された中心電極は、中心電極の全長における半分以上が中胴部となり、中心電極の熱引き性能を更に向上させることができる。
【００２６】
中心電極の熱引き性能を効果的に得るためには、請求項５のように、第３工程では、中間部に位置した芯部の全長に渡って中間部の被覆部表面を切削または研磨すると良い。このように、中間部において芯部の全長に渡って被覆部を切削または研磨することにより、中胴部において芯部が位置している部位の被覆部を薄くすることができる。このようにして製造された中心電極は、熱引き性能を効果的に得ることが可能となる。
【００２７】
また、請求項６に係る発明のスパークプラグでは、鍔部の被覆部の厚さに対する中胴部の被覆部の厚さの比を０．８以下（（中胴部の被覆部の厚さ／鍔部の被覆部の厚さ）≦０．８）としている。このように、中心電極のうち鍔部よりも先端側に位置する中胴部の被覆部の厚さを鍔部の被覆部の厚さよりも薄くすることにより、中胴部における被覆部の熱伝導性を高めることができる。この結果、中胴部に伝わった熱は被覆部から芯部に素早く伝導させることができ、中心電極の熱引き性能を向上させることができる。特に、本発明では、鍔部の被覆部の厚さに対する中胴部の被覆部の厚さの比が０．８以下であるために、中心電極の中胴部の外径が小さくなっても、中心電極の熱引き性能を確保することができる。従って、本発明によれば、中心電極の熱引き性能を確保しつつ小型化を達成し得るスパークプラグとすることができる。なお、先端部の外径は中胴部の外径よりも小さくてもよいが、同一でもよい。
【００２８】
ところで、中胴部の被覆部の厚さが薄くなるにつれて中心電極の熱引き性能は向上するものの、中心電極の機械的強度は低下する傾向がある。このため、請求項７に係るスパークプラグでは、鍔部の被覆部の厚さに対する中胴部の被覆部の厚さの比を０．５以上（（中胴部の被覆部の厚さ／鍔部の被覆部の厚さ）≧０．５）としている。このように、鍔部の被覆部の厚さに対する中胴部の被覆部の厚さの比を０．５以上とすることによって、中心電極の機械的強度を確保することができる。従って、本発明によれば、請求項６に記載の発明の作用効果に加えて、実使用に際して十分な機械的強度を有する中心電極を備えたスパークプラグとすることができる。
【００２９】
また、請求項８に係るスパークプラグでは、鍔部の被覆部の厚さと中胴部の被覆部の厚さとの差は０．０５ｍｍ以上（（鍔部の被覆部の厚さ）−（中胴部の被覆部の厚さ）≧０．０５ｍｍ）としている。このように、鍔部の被覆部の厚さと中胴部の被覆部の厚さとの差を０．０５ｍｍ以上とすることにより、中心電極の熱引き性能を更に向上させたスパークプラグとすることができる。
【００３０】
また、請求項９に係るスパークプラグでは、中胴部の被覆部の厚さを０．２ｍｍ以上としている。これにより、中心電極の機械的強度を更に向上できると共に、中心電極の耐酸化性能を十分に確保したスパークプラグとすることができる。
【００３１】
中心電極のうち絶縁体の軸孔内の段部に当接する部分である鍔部は、他の部分よりも機械的強度が必要である。そこで、請求項１０のように、鍔部の被覆部の厚さを０．３ｍｍ〜０．４ｍｍとすることによって、請求項６に記載の発明の作用効果に加えて、特に鍔部の機械的強度を確保したスパークプラグとすることができる。
【００３２】
また、請求項１１に係るスパークプラグでは、中心電極の先端と芯部の先端との距離を２ｍｍ以下としている。これにより、中心電極の先端から伝わった熱を芯部に素早く伝導させることができ、中心電極の先端部における熱引き性能を向上させたスパークプラグとすることができる。
【図面の簡単な説明】
【００３３】
【図１】スパークプラグ１００の部分断面図である。
【図２】中心電極２０を説明する部分断面図である。
【図３】中心電極２０の製造過程を示す図である。
【図４】中間部加工工程の変形例を示す図である。
【図５】中心電極の変形例を示す図である。
【符号の説明】
【００３４】
１０    絶縁碍子
２０，５２０，６２０    中心電極
２１，５２１    外皮部材（被覆部）
２３，５２３，６２３    芯材（芯部）
２５，５２５    中胴部
１００    スパークプラグ
１２０    複合体
１２１    カップ部材
１２３    軸芯部材
２２０    柱状体
３０１    先端部
３０３，８０３    中間部
３０５    鍔部
３２０，８２０    電極中間体
【発明を実施するための最良の形態】
【００３５】
以下、本発明を具体化したスパークプラグの製造方法の一実施の形態について、図面を参照して説明する。まず、図１を参照して、本実施の形態の製造方法により製造されるスパークプラグ１００の構造について説明する。図１は、スパークプラグ１００の部分断面図である。なお、軸線Ｏ方向において、絶縁碍子１０の軸孔１２内で中心電極２０が保持されている側をスパークプラグ１００の先端側として説明する。【００３６】
図１に示すように、スパークプラグ１００は、概略、絶縁碍子１０と、絶縁碍子１０の長手方向略中央部に設けられ、この絶縁碍子１０を保持する主体金具５０と、絶縁碍子１０の軸孔１２内に軸線Ｏ方向に保持される中心電極２０と、主体金具５０の先端面５７に基部３２を溶接され、先端部３１が中心電極２０の先端部２２に対向する接地電極３０と、絶縁碍子１０の後端側に設けられた端子金具４０と、から構成されている。【００３７】
まず、このスパークプラグ１００の絶縁体を構成する絶縁碍子１０について説明する。絶縁碍子１０は、周知のようにアルミナ等を焼成して形成され、軸線Ｏ方向に軸孔１２を有する筒状の絶縁部材である。軸線Ｏ方向の略中央には外径が最も大きな鍔部１９が形成されており、これより後端側には後端側胴部１８が形成されている。また、その後端側胴部１８よりも更に後端側に、沿面距離を稼ぐためのコルゲーション部１６が形成されている。鍔部１９より先端側には後端側胴部１８より外径の小さな先端側胴部１７が形成され、さらにその先端側胴部１７よりも先端側に、先端側胴部１７よりも外径の小さな脚長部１３が形成されている。脚長部１３は先端側ほど縮径されており、スパークプラグ１００が図示外の内燃機関に組み付けられた際には、その燃焼室に曝される。【００３８】
次に、中心電極２０について図１および図２を用いて説明する。中心電極２０は、耐熱性の高いニッケルを多く含有した合金からなる外皮部材（被覆部）２１の中心部に、放熱促進のための銅あるいは銅合金などで構成された芯材（芯部）２３がクラッド状に埋設された構造を有する棒状の電極である。中心電極２０の後端側には鍔部２４が形成されている。絶縁碍子１０の軸孔１２内に形成された段部１４に鍔部２４が係止されることで、中心電極２０は、先端部２２が絶縁碍子１０の先端面より突出した状態で軸孔１２内の先端側に保持される。なお、中心電極２０は、鍔部２４よりも先端側に、鍔部２４よりも小径で柱状の中胴部２５を備えており、中胴部２５よりも先端側に、中胴部２５よりも小径の先端部２２を備えている。【００３９】
ここで、本実施の形態のスパークプラグ１００において、中心電極２０の中胴部２５の軸線Ｏ方向中央位置における外径は１．９ｍｍとなっている。また、鍔部２４の軸線Ｏ方向中央位置における外皮部材２１の厚さ（ｔ２）は０．３５ｍｍ、中胴部２５の軸線Ｏ方向中央位置における外皮部材２１の厚さ（ｔ１）は０．２５ｍｍとなっている。従って、鍔部２４の外皮部材２１の厚さ（ｔ２）に対する中胴部２５の外皮部材２１の厚さ（ｔ１）の比は、０．２５／０．３５≒０．７１であり、鍔部２４の外皮部材２１の厚さ（ｔ２）と中胴部２５の外皮部材２１の厚さ（ｔ１）との差は、０．３５−０．２５＝０．１ｍｍとなっている。【００４０】
また、中心電極２０は、軸孔１２の内部に設けられたシール体４および抵抗体３を経由して、軸孔１２の後端側に保持される端子金具４０と電気的に接続されている。そして端子金具４０には高圧ケーブル（図示外）がプラグキャップ（図示外）を介して接続され、高電圧が印加されるようになっている。【００４１】
次に、主体金具５０について説明する。主体金具５０は絶縁碍子１０を保持し、図示外の内燃機関にスパークプラグ１００を固定するためのものである。主体金具５０は、絶縁碍子１０の鍔部１９近傍の後端側胴部１８から、鍔部１９、先端側胴部１７、および脚長部１３を取り囲むようにして絶縁碍子１０を保持している。主体金具５０は低炭素鋼材で形成され、図示外のスパークプラグレンチが嵌合する工具係合部５１と、内燃機関上部に設けられたエンジンヘッド（図示外）に螺合するねじ山が形成されたねじ部５２とを備えている。【００４２】
また、主体金具５０の工具係合部５１と、絶縁碍子１０の後端側胴部１８との間には環状のリング部材６，７が介在されており、さらに両リング部材６，７の間にはタルク（滑石）９の粉末が充填されている。工具係合部５１の後端側には加締め部５３が形成されており、この加締め部５３を加締めることにより、リング部材６，７およびタルク９を介して絶縁碍子１０が主体金具５０内で先端側に向け押圧される。これにより、主体金具５０の内周に形成された段部５６に、絶縁碍子１０の先端側胴部１７と脚長部１３との間の段部１５が板パッキン８０を介して支持されて、主体金具５０と絶縁碍子１０とが一体となる。主体金具５０と絶縁碍子１０との間の気密は板パッキン８０によって保持され、燃焼ガスの流出が防止される。また、主体金具５０の中央部には鍔部５４が形成されており、鍔部５４とねじ部５２との間のねじ首部５５には、燃焼室（図示外）のガス抜けを防止するガスケット５が嵌挿されている。【００４３】
次に、接地電極３０について説明する。接地電極３０は、耐腐食性の高い金属から構成され、一例として、インコネル（商標名）６００または６０１等のニッケル合金が用いられる。この接地電極３０は自身の長手方向の横断面が略長方形を有しており、基部３２が主体金具５０の先端面５７に溶接されている。また、接地電極３０の先端部３１は、中心電極２０の先端部２２に対向するように屈曲されており、両者間で火花放電ギャップが形成されている。【００４４】
このような構成の本実施の形態のスパークプラグ１００は、従来のスパークプラグに対し小型化が図られている。そして、スパークプラグ１００に使用される中心電極２０は、熱伝導性が良好な芯材２３の外径を太くし、外皮部材２１の厚さを薄くすることで、小径化を図りつつも従来通りの熱引き性能を維持できるように工夫されている。【００４５】
具体的には、本実施の形態のスパークプラグ１００においては、鍔部２４の外皮部材２１の厚さに対する中胴部２５の外皮部材２１の厚さの比が０．８以下であるために、中心電極２０の熱引き性能を確保しつつ小型化を達成することが可能となる。さらに、鍔部２４の外皮部材２１の厚さに対する中胴部２５の外皮部材２１の厚さの比が０．５以上となっているので、実使用に際して十分な機械的強度を確保することが可能となる。【００４６】
また、本実施の形態のスパークプラグ１００においては、鍔部２４の外皮部材２１の厚さと中胴部２５の外皮部材２１の厚さとの差が０．０５ｍｍ以上となっているので、中心電極２０の熱引き性能を更に向上させることが可能となる。さらに、中胴部２５の外皮部材２１の厚さが０．２ｍｍ以上となっているので、中心電極２０の強度を更に向上させることが可能となる。【００４７】
上記の中心電極２０は、以下に説明する製造方法に従って作製される。以下、図３を参照し、スパークプラグ１００の中心電極２０の製造方法について説明する。図３は、中心電極２０の製造過程を示す図である。【００４８】
図３に示すように、まず、外皮部材２１の元となる円柱状のニッケル合金材（本実施の形態では、インコネル（商標名）６００）を冷間鍛造により有底筒状に成形してカップ部材１２１を形成する。一方で、芯材２３の元となる銅合金材を冷間鍛造または切削加工により成形し、カップ部材１２１の凹部に嵌合する鍔付き柱状の軸芯部材１２３を形成する。そして両者を軸線Ｐ方向に嵌合し、一体となった複合体１２０を形成する（複合体形成工程）。ここで、外皮部材２１の元となるインコネル（商標名）６００からなる円柱状素材の硬度は、ビッカース硬さで１６０Ｈｖであった。【００４９】
次に、ダイス２５０に開口された小径孔２５１に複合体１２０を挿入し、図示外のパンチで押し出す押出成形を行って軸線Ｐ方向に伸長することで、芯材２３と外皮部材２１とが径方向（軸線Ｐと直交する方向）にクラッドされた柱状体２２０を形成する（押出成形工程）。この工程において押出成形はカップ部材１２１の底壁側が先端側となるように行い、複合体１２０が所望の長さに伸長されたら先端部分と後端側を切除して、軸線Ｐ方向両端に軸線Ｐと直交する端面をそれぞれ得る。この押出成形を行うことによって、外皮部材２１はその厚さがほぼ均一な状態に構成される。なお、押出成形工程が、本発明における「第１工程」に相当し、柱状体２２０が、本発明における「第１中間体」に相当する。【００５０】
また、図示外のダイスに開口された、更に小径の孔に柱状体２２０の先端側を挿入してパンチで押し通し、先端部分のみを小径にした先端部３０１を形成する押通し成形を行う。このとき、先端部３０１と、それより後端側の中間部３０３との間の段部３０２はテーパ状となるように形成する。更に、中間部３０３の後端側の後端部３０４を軸線方向にプレスし、金型（図示外）で成形して、後端部３０４と中間部３０３との間に鍔状の鍔部３０５が形成された電極中間体３２０を形成する（先端部・鍔部形成工程）。中間部３０３は加工前の状態が維持され、この部位における外皮部材２１の厚さはほぼ均一な状態のまま維持されることとなる。なお、電極中間体３２０が、本発明における「第２中間体」に相当し、先端部・鍔部形成工程が、本発明における「第２工程」に相当する。ここで、本実施の形態では、電極中間体３２０における中間部３０３の外径は２．１ｍｍである。また、中間部３０３および鍔部３０５の外皮部材２１の厚さは等しく、共に０．３５ｍｍである。さらに、電極中間体３２０における外皮部材２１の硬度は、ビッカース硬度で３００〜３５０Ｈｖであった。【００５１】
次に、電極中間体３２０の中間部３０３全体の外周を研磨し、外皮部材２１の厚さを薄くする加工を行う（中間部加工工程）。この工程では、予め小径に形成した先端部３０１の外径を基準に、その先端部３０１の外径と同じ大きさ、もしくは若干大きい程度の大きさとなるように、中間部３０３全体の外周を研磨する。例えば、電極中間体３２０を軸線方向に保持し、回転砥石によって研磨する方法が用いられる。これにより、芯材２３の外径はそのままに維持した状態で、中胴部２５全体における外皮部材２１の厚さのみを薄くした中心電極２０を得ることができる。つまり、芯材２３による熱伝導性は、中間部加工工程を実施することにより低下するおそれがない。以上の製造過程を経て、芯材２３の外径を太く、外皮部材２１の厚さを薄く構成した中心電極２０が完成する。なお、中間部加工工程が、本発明における「第３工程」に相当する。ここで、本実施の形態では、中間部加工工程において、中間部３０３の外径は２．１ｍｍから１．９ｍｍに縮径された。これに伴い、中間部３０３の外皮部材２１の厚さは０．３５ｍｍから０．２５ｍｍに薄くされた。【００５２】
このようにして作製した中心電極２０は、別工程により作製された、図１に示す絶縁碍子１０の後端側から軸孔１２内に挿入され、鍔部２４が軸孔１２内の段部１４に係止される。更に軸孔１２内にシール体４と抵抗体３を配置させた状態で、軸孔１２の後端より端子金具４０が挿入される。次に、この絶縁碍子１０は加熱炉で所定温度に加熱され、シール体４が軟化した状態で端子金具４０が後端側から押圧されて、シール体４の圧縮・焼結が行われる。こうして中心電極２０および端子金具４０はシール体４により絶縁碍子１０の軸孔１２内で固着され、絶縁碍子１０と一体となる。次にこの絶縁碍子１０は、接地電極３０が接合された主体金具５０に挿入され、加締められる。そして、接地電極３０の先端部３１が中心電極２０の先端部２２と対向するように屈曲されて、火花放電ギャップが形成され、スパークプラグ１００が完成する。【００５３】
なお、上記のように作製される中心電極２０は外皮部材２１の厚さが薄いため、十分な強度を得るためには、外皮部材２１の硬度をビッカース硬さで２７０Ｈｖ以上となるように構成することが望ましい。本実施の形態の製造方法では、中心電極２０の形成工程において押出成形工程を備えている。このため、外皮部材２１の元となる円柱状素材の硬度がビッカース硬さで２７０Ｈｖ未満であっても、先端部・鍔部形成工程後の電極中間体３２０における外皮部材２１の硬度をビッカース硬さで２７０Ｈｖ以上にすることができ、その後の中間部加工工程において電極中間体３２０が折損することを防止できる。これに対し、外皮部材２１の硬度がビッカース硬さで２７０Ｈｖ未満に構成された場合には強度として不十分であり、中間部加工工程中や中心電極２０として完成された後において外部から衝撃を受けた場合に、折損が生じたり、芯材２３の膨張による破損が生じたりするおそれがある。ここで、中心電極２０の外皮部材２１に用いられるニッケル合金としては、上記のインコネル（商標名）６００の他、６０１等のニッケル合金が好適である。さらに、高温での耐腐食性、切削および研磨に対する耐久性に優れた材料としては、ニッケルを６０〜７０重量％、クロムを２０〜３０重量％、鉄を７〜２０重量％、アルミニウムを１〜５重量％、ジルコニウム及びイットリウムを合計で０．５〜１重量％、含むニッケル合金が好ましい。また、ニッケル合金の強度を向上するためには、さらに、炭素を０．１２〜０，５重量％含んでいるものが好ましい。【００５４】
ここで、本発明の効果を確かめるための実験を行った。中心電極以外の部分については同一であり、中心電極における中胴部の外皮部材の厚さおよび鍔部の外皮部材の厚さを種々変更した５種類のスパークプラグ（試料Ｎｏ．１〜５）を作製した。ここで、中心電極としては、完成時の中心電極の中胴部の外径が１．９ｍｍとなるように、中胴部の外皮部材の厚さおよび鍔部の外皮部材の厚さを表１のように変更したものを準備した。ここで、試料Ｎｏ．１〜５のスパークプラグにおける中心電極は、上記の先端部・鍔部形成工程後の中間部の外径を１．９ｍｍよりも大きくしておき、上記の中間部加工工程にて中間部の外周を研磨して中胴部の外径を１．９ｍｍにしている。また、比較対象となる従来例のスパークプラグとして、上記の中間部加工工程を行っておらず（すなわち、中間部の外周を研磨していない）、先端部・鍔部形成工程後の中間部の外径が１．９ｍｍとなっている中心電極を備えたスパークプラグを準備した。そして、試料Ｎｏ．１〜５のスパークプラグに対し、熱引き性の評価を行った。その結果を表１に示す。【００５５】
ここで、熱引き性の評価においては、上記６種類のスパークプラグ（試料Ｎｏ．１〜５および従来例）における主体金具の工具係合部の温度が同一温度となるように、各スパークプラグをバーナーにて加熱し、各スパークプラグにおける中心電極の先端部の温度を放射温度計にて測定した。そして、試料Ｎｏ．1〜５のスパークプラグにおける中心電極の先端部の温度が従来例のスパークプラグにおける中心電極の先端部の温度よりも、５０℃以上低いものを「○」、５０℃未満のものを「×」と評価した。【００５６】
【表１】
0004672732.tif 000002
【００５７】
表１に示すように、試料Ｎｏ．５のスパークプラグにおける中心電極は、鍔部の外皮部材の厚さに対する中胴部の外皮部材の厚さの比が０．８を超えているため、熱引き性が悪かった。これに対し、試料Ｎｏ．１〜４のスパークプラグにおける中心電極は、鍔部の外皮部材の厚さに対する中胴部の外皮部材の厚さの比が０．８以下であり、熱引き性が良好であった。【００５８】
さらに、上記の熱引きの評価において良好な結果であった試料Ｎｏ．１〜４のスパークプラグにおける中心電極について折損性の評価を行った。ここで、折損性の評価においては、試料Ｎｏ．１〜４のスパークプラグにおける中心電極をそれぞれ１０本作製したときに、上記の中間部加工工程後の各中心電極に折れが発生していたか否かを確認した。作製した１０本の中心電極に折れが発生していない場合に「○」、１本でも折れが発生していた場合に「×」と評価した。その結果を表１にあわせて示す。【００５９】
表１に示すように、試料Ｎｏ．１〜３のスパークプラグにおける中心電極は、鍔部の外皮部材の厚さが０．３ｍｍ〜０．４ｍｍであるため、中間部加工工程後の中心電極に折れが発生しておらず、十分な機械的強度を備えていた。これに対し、試料Ｎｏ．４のスパークプラグにおける中心電極は、鍔部の外皮部材の厚さが０．２５ｍｍと０．３ｍｍ未満であるため、中間部加工工程後の中心電極に折れが発生しており、中心電極の機械的強度が低かった。【００６０】
なお、本発明は各種の変形が可能なことはいうまでもない。例えば、外皮部材２１として本実施の形態ではニッケル合金を使用したが、これに限らず、例えば鉄合金なども使用可能であり、耐火花消耗性の高い材料を用いることが好ましい。また、芯材２３としても、本実施の形態で用いた銅あるいは銅合金の他に、外皮部材２１よりも導電性が高い高純度ニッケル合金（一例として８０重量％以上のニッケルを含む合金）や銀合金など、熱伝導性の高い材料を使用することができる。【００６１】
また、本実施の形態では、中間部３０３の切削を行って中心電極２０の外皮部材２１の薄肉化を行ったが、軸線方向に保持した電極中間体３２０を軸中心に回転させ、中間部３０３に切削刃をあてて中間部３０３の表面を削り取ってもよい。また、鍔部３０５が回転砥石に接触しないように電極中間体３２０の移動を規制した状態でセンタレス研磨を行ってもよい。【００６２】
また、本実施の形態では、上記中間部加工工程において、電極中間体３２０の中間部３０３全体の外周を研磨加工しているが、鍔部２４近傍の外皮部材２１の薄肉化を精度良く行うためには、鍔部２４近傍において切削加工を適用することが望ましい。切削加工を鍔部２４近傍に適用することによって、中胴部２５と鍔部２４との境界まで精度良く薄肉化することが可能となる。さらに、切削加工を適用することによって、中胴部２５と鍔部２４との間に形成される曲面の曲率半径を０．０８５ｍｍ以下にすることができる。このような曲率半径を有した中心電極をスパークプラグに適用することにより、鍔部と絶縁碍子との密着性を高めることができ、中心電極の熱引き性能を更に向上させることができる。【００６３】
また、中心電極の熱引き性能を効果的に得るためには、図４に示すように、芯材５２３の先端が中間部８０３の中に位置するものでは、中間部加工工程において、芯材５２３の先端に対応する部分まで中間部８０３の外皮部材５２１表面を切削または研磨すると良い。このように、中間部８０３において芯材５２３の先端まで外皮部材５２１を切削または研磨することにより、中胴部５２５において芯材５２３が位置している部位の外皮部材５２１を薄くすることができ、中心電極５２０の熱引き性能を効果的に得ることが可能となる。【００６４】
また、中心電極の先端部の熱引き性能を向上させるために、図４および図５に示すように、中心電極５２０、６２０の先端と芯材５２３、６２３の先端との距離ｔ３を２ｍｍ以下とすることが好ましい。このような構成にすることによって、中心電極５２０、６２０の先端から伝わった熱を芯材５２３、６２３に素早く伝導させることができ、中心電極５２０、６２０の先端部５２２、６２２における熱引き性能を向上させたスパークプラグとすることができる。【００６５】
なお、本発明は上記実施形態および図面に限定されることなく、その趣旨を逸脱しない範囲で適宜修正できる。例えば、上記実施形態の中心電極２０、５２０、６２０および接地電極３０には、火花放電ギャップに臨む位置に、公知の貴金属チップを適用することができる。また、接地電極３０の内部にも銅または銅合金からなる芯材を埋設することができる。【００６６】
また、本実施の形態では、先端部２２の外径が中胴部２５の外径よりも小さくされているが、同一径としてもよい。その場合には、予め先端部３０１と中間部３０３とが同径である電極中間体３２０を形成し、先端部３０１と中間部３０３の両方において、外皮部材２１の外周面をともに切削または研磨して小径化することができる。【００６７】
本発明を詳細にまた特定の実施態様を参照して説明したが、本発明の精神と範囲を逸脱することなく様々な変更や修正を加えることができることは当業者にとって明らかである。
本出願は、２００６年３月１４日の日本特許出願（特願２００６−０６８４８５）に基づくものであり、その内容はここに参照として取り込まれる。
【図１】
0004672732.tif 000003
【図２】
0004672732.tif 000004
【図３】
0004672732.tif 000005
【図４】
0004672732.tif 000006
【図５】
0004672732.tif 000007